(57)【要約】  本発明は、植物バイオマスを触媒的分画して、リグノセルロース材料から非熱分解バイオオイル、それに加えて副生成物として、セルロース及びヘミセルロースを含む高品質のパルプを製造する方法に関する。本発明の方法は、関心の高い様々な用途に有用であり、一段階で高品質のパルプ及び、その大部分がフェノールであり、それに加えて、シクロヘキサノン、シクロヘキサノール及びシクロアルカンを微量生成物として含む、非熱分解バイオオイルが得られる。【特許請求の範囲】
【請求項１】
セルロース及びヘミセルロースを含む高品質のパルプを副生成物として製造するのに加えて、非熱分解性のバイオオイルを製造するためのリグニン含有バイオマスを触媒的に分別する方法であり、該方法は、次の工程：
ａ．１３０℃〜３００℃、好ましくは１６０℃〜２６０℃、最も好ましくは１７０℃〜２４０℃の範囲の温度で、有機溶媒又は溶媒の混合物、好ましくは、アルコールと水との混合物中で、金属触媒、好ましくは、骨格Ｎｉ触媒の存在下で、外部から供給された分子の水素の不存在下で、自己生成圧下で、反応容器中で０．０１〜８時間の反応時間、好ましくは粒状のリグノセルロース材料を処理する工程、
ｂ．該反応混合物から、好ましくは、磁力を使って該触媒を取り除く工程、
ｃ．該反応混合物をろ過して、粗製の非熱分解バイオオイルをパルプから分画する工程、及び、任意に、
ｄ．ろ液から溶媒系を取り除いて、その非熱分解バイオオイルを濃縮する工程、
を含む、上記の方法。
【請求項２】
前記リグニン含有材料が、ハードウッド、ソフトウッド、わら、サトウキビの絞りかす、多年性牧草の草及び作物残滓のようなリグノセルロース材料である、請求項１に記載の方法。
【請求項３】
前記溶媒系が、水と混和性の有機溶媒を含む、請求項１又は２に記載の方法。
【請求項４】
前記溶媒系が、１〜６個の炭素原子を有する低級脂肪族アルコールと水との溶媒混合物、好ましくはｖ／ｖ比が９９．９／０．１〜０．１／９９．９、好ましくは、１０／９０〜９０／１０、最も好ましくは２０／８０〜８０／２０のアルコール／水溶液である、請求項１〜３のいずれか一つに記載の方法。
【請求項５】
前記溶媒系が、２−ＰｒＯＨ、２−ブタノール、シクロヘキサノールのような二級アルコールと、水との溶媒混合物、好ましくは、ｖ／ｖ比が８０／２０〜２０／８０のアルコール／水溶液である、請求項１〜４のいずれか一つに記載の方法。
【請求項６】
前記溶媒系が、１〜１０個の炭素原子を有する脂肪族又は芳香族ケトン、２〜１０個の炭素原子を有するエーテル、シクロヘキサノール、環状エーテル、好ましくは、テトラヒドロフラン、メチルテトラヒドロフラン又はジオキサン、及びエステル、好ましくは酢酸エチル及び酢酸メチルのような少なくとも一つのさらなる溶媒を、得られる非熱分解バイオオイル中のフェノール含有量を調節するための改質剤として溶媒画分中に追加的に含む、請求項１〜５のいずれか一つに記載の方法。
【請求項７】
第二アルコール又はそれの混合物及び最終的に水も含む溶媒混合物中における前記改質剤の体積割合が、０．１〜９９．９％、好ましくは１〜９５％、最も好ましくは５〜７０％である、請求項６に記載の方法。
【請求項８】
前記金属触媒が、骨格遷移金属触媒又は担持遷移金属触媒又は混合物、好ましくは、骨格ニッケル、鉄、コバルト又は銅触媒、又はそれらの混合物である、請求項１〜７のいずれか一つに記載の方法。
【請求項９】
前記金蔵が、ニッケル、鉄、コバルト、銅、ルテニウム、パラジウム、ロジウム、オスミウム、イリジウム、レニウム、又はそれらの混合物、好ましくは、ニッケル、鉄、コバルト、ルテニウム、銅又はそれらいずれかの混合物から選択される、請求項８に記載の方法。
【請求項１０】
前記触媒が、金属官能性及び酸位を含む二官能性の固体であり、該酸位が、好ましくは、酸性のブレンステッド官能性又はルイス官能性又は両方を有する官能性部位である、請求項１〜９のいずれか一つに記載の方法。
【請求項１１】
前記触媒が、０．００１〜１０、好ましくは０．０１〜５、最も好ましくは０．０５〜２の触媒−基質の重量比で使用される、請求項１〜１０のいずれか一つに記載の方法。
【発明の詳細な説明】
【技術分野】
【０００１】
本発明は、植物バイオマスを触媒的に分画して、リグノセルロース材料由来の非熱分解バイオオイル、並びにセルロース及びヘミセルロースを副生成物として含む高品質のパルプを製造する方法に関する。本発明は、リグノセルロース材料（例えば、木質、わら、サトウキビの絞りかす及び作物残滓）を処理するための遷移金属触媒を、水素転移反応によりリグニンを非熱分解バイオオイルに変換するために利用する。そのようにして得られた非熱分解バイオオイルは、低分子量のフェノール系化合物（例えば、リグニンフラグメント）を主として含む。この特徴により、さらなる触媒反応によって原料を加工することが容易になる。高品質のパルプは、紙の製造並びに酵素による糖化に適している。本発明の方法により、様々な興味ある用途に有用であり、高品質なパルプ及び主としてフェノールを含むことに加え、シクロヘキサノン、シクロヘキサノール及びシクロアルカンを主要な生成物として含む非熱分解バイオオイルが一段階で得られる。
【背景技術】
【０００２】
効率的な触媒プロセスは、炭素の代替源（例えば、リグノセルロース）を最大限生かし、現代社会の原油に対する依存性を軽減するのに必要とされている。この文脈において、リグノセルロース（例えば、木質、草、作物の残滓等）は、化石燃料に対する現代社会の依存性を低減するための解法の一部として大きな可能性を示している。しかしながら、これらの再生可能な炭素源を、化学的かつバイオテクノロジー的なプロセスで直接変換することは、それらの炭素源の複雑な重合性によって阻まれている。植物バイオマス中、三つのポリマー−セルロース、ヘミセルロース及びリグニン−は、複雑で、かつ、非常に扱いにくい、植物の細胞壁を形成する複合物を形成する。したがって、リグノセルロースバイオマスから出発する多くの代替的な経路は、その非常に扱いにくい複合物を大規模に分解するために熱分解プロセス又はガス化プロセスに頼るものであり、熱分解オイル又は合成ガスをもたらす。これらの経路によって、周知の技術（例えば、水素化処理、フィッシャー・トロプシュ合成、メタノール合成等）によってさらに加工可能な化学流が生成されるが、リグノセルロース誘導のストリームの化学的な品質を改善し、そして、合成燃料を製造するための成熟した技術（例えば、フィッシャー・トロプシュ合成）の利点を全て活用するために多くの課題が残されている。
【０００３】
熱分解により植物バイオマスをバイオオイルに変換することは、エンジン燃料の製造のための現在の開発における解決法のポートフォリオの一部である。木質のバイオオイルへの最初の熱分解において、エネルギー密度は７〜８倍増大する（Ｐ．  Ｍ．  Ｍｏｒｔｅｎｓｅｎ，  Ｊ．  Ｄ．  Ｇｒｕｎｗａｌｄｔ，  Ｐ．  Ａ．  Ｊｅｎｓｅｎ，  Ｋ．  Ｇ．  Ｋｎｕｄｓｅｎ  ａｎｄ  Ａ．  Ｄ．  Ｊｅｎｓｅｎ，  Ａｐｐｌ．  Ｃａｔａｌ．  Ａ−Ｇｅｎ．，  ２０１１，  ４０７，  １−１（非特許文献１）。これにも拘わらず、４０重量％という高い酸素含有量により、バイオオイルは依然として原油よりもかなり低いエネルギー密度を有する。さらに、高い酸素含有量のために、バイオオイルは貯蔵に際して不安定である。そのため、その粘度が増大し、そして、ポリマー粒子が再び形成される。これらの問題を回避するために、バイオオイルの品質を向上させ、その酸素含有量及びその反応性を低下させることが必要である。バイオオイルの品質を向上させるための二つの一般的な経路、すなわち、水素化脱酸素（ＨＤＯ）及び“ゼオライトクラッキング”が、Ｐ．  Ｍ．  Ｍｏｒｔｅｎｓｅｎ，  Ｊ．  Ｄ．  Ｇｒｕｎｗａｌｄｔ，  Ｐ．  Ａ．  Ｊｅｎｓｅｎ，  Ｋ．  Ｇ．  Ｋｎｕｄｓｅｎ  ａｎｄ  Ａ．  Ｄ．  Ｊｅｎｓｅｎ，  Ａｐｐｌ．  Ｃａｔａｌ．  Ａ−Ｇｅｎ．，  ２０１１，  ４０７，  １−１９（非特許文献２）に詳細に説明されている。これらの経路は、バイオオイルをエンジン燃料に変換するための最も有望な手段として概説されている。ＨＤＯプロセスにおいて、バイオオイルを、４時間以下の反応時間の間、高圧のＨ２（８０〜３００バール）及び高温（３００〜４００℃）に曝す。最良の場合、これらのプロセスにより、８４％の収率のオイルが得られる。ＨＤＯプロセスは、硫化物ベースの触媒又は貴金属担持触媒を用いて行われる。ゼオライトを用いたバイオオイルのクラッキングでは、その品質の向上は、１時間未満の間の低圧下で行われるが、２４％という高さのオイルの収率を得るためには温度を５００℃に上昇させることが必要である。いずれのプロセスにおいても、エネルギー効率についてバイオオイルの品質を向上させるためのプロセス条件の厳密さに主要な問題がある。
【０００４】
熱分解による全植物のバイオマスを変換により、熱分解バイオオイルだけでなく、バイオ炭に加えてガス状の生成物も得られる。事実、その際に、そのようなガス状の生成物及びバイオ炭の望ましくない形成によって、再生可能な炭素のかなりの量が失われる。
【０００５】
熱分解経路は複雑な生体分子を完全に分解し、それらの構造の一部は、多数の異なる目標分子のブロックを形成するのに有用である。バイオマスの熱分解と比較して、最終生成物中に存在する化学官能基を組み込むために、合理的にリグノセルロースを分解するための効率的なアプローチは、プラットフォーム化学物質を製造するためのバイオマスの利用に、さらに有利となり得る。
【０００６】
バイオ燃料及びプラットフォーム化学物質をリグノセルロースから製造することを想定する場合、理想的な分画プロセスは、低リグニンの炭水化物画分（パルプ）、及び厳密さの低い条件下で加工するために変更可能なリグニン画分を提供すべきである。木質をその場でパルプ化するための従来技術では、リグノセルロースからバイオ燃料及びプラットフォーム化学物質の製造のためのニーズを満たすことはほとんどない。第一に、製紙産業にとって最も重要な、任意のパルプ化プロセスの主な目的は、紙の製造及び他のセルロースベースの生成物に適した高強度のセルロース繊維を提供することである。そのようなセルロースは、高い重合度かつ高い結晶度で存在する。これらの特性は、化学的かつ酵素的な加水分解プロセスに大きな問題をもたらす。第二に、リグノセルロースの生物精製に重要な、リグニン及びヘミセルロースのセルロース繊維からの分画が、現在では、これらの価値あるバイオマスフラクションを化学的に分解することによって行われていることである。したがって、従来技術におけるパルプ化プロセスでは、植物バイオマス由来の再生可能な炭素の大部分が、扱いにくい副生成物（例えば、クラフトリグニン）の形態に変換され、付加価値のある生成物を製造するための原料としてのそれらの可能性を著しく低減させてしまう。要するに、植物バイオマスを分画可能で、下流におけるバイオ燃料及びプラットフォーム化学物質へのその画分の効率的な加工を可能にする、新規な方法に対する必要性が大いに存在している。
【０００７】
セルロースとは異なり、リグニンは、予備処理後に劇的に変更した構造を有する。その変更は、分画方法に依存する。化学的なパルプ化プロセスのほとんどクラフトパルプ法である。この方法では木質は、高いｐＨにおける硫化物、スルフヒドリル、及びポリスルフィド種の存在下での処理に供され、これにより、ヘミセルロースが分解しかつ可溶化し、そしていわゆる黒液中のリグニン画分が得られる。高い硫黄含有量及び高い凝縮度のクラフトリグニンのために、高い付加価値の化学資産を製造するためのクラフトリグニンの化学的及び材料としての利用が阻害される。したがって、このリグニンは、一般に、パルプ及び製紙産業において、パルプ化プロセスで利用される無機化学物質を回収するための燃料として使用される。
【０００８】
例えば、カナダ国特許第１１３１４１５号明細書（特許文献１）及びその対応の米国特許第４５９４１３０号明細書（特許文献２）は、リグノセルロースを、加圧容器中で水、メチルアルコール、及び溶解した金属塩触媒からなる溶媒混合物で１８０℃〜２１０℃の範囲の温度で処理して、繊維質材料である化学的なパルプを製造することを開示している。その金属塩は、カルシウム、マグネシウム又はバリウムの塩化物又は硝酸塩であり、０．００５モル〜１．０モルの濃度で有用である。その金属塩触媒の機能及び効果は、プロトン生成剤として、及び、特に、後の加水分解による加溶媒分解による劣化に対する蒸解の段階でセルロースを保護することの両方である。前記の方法によれば、金属塩触媒は回収可能であるべきであるが、該方法の説明において、その可溶性の塩のその溶液からのそのような回収については説明していない。該方法は、金属触媒ではなく、金属塩だけを利用するため、この方法は、本発明の方法とは相違している。
【０００９】
バイオマスの予備処理に使用される他の方法は、リグノスルホネート法である。この場合、得られたリグニンは、クラフト法で得られるリグニンよりもスルホン化度が高い。
【００１０】
バイオマスからリグニンを、硫黄含有の化学物質を用いずに分離するための有益なアプローチは、オルガノソルブ法である。この方法では、木質の脱リグニン化が有機溶媒によって行われる。この方法は、その着想が導入されたのが２０世紀初めであることから、かなりの研究活動の対象となっている。しかしながら、研究活動の多くは、近年行われている。この分野での技術革新のほとんどは、効率的な溶媒系と最適なプロセス条件の同定に向けられている。リグニンの抽出溶媒と組み合わせた固体触媒の使用は、文献に記載されていない。
【００１１】
オルガノソルブ法は、パルプ産業界においてクラフト法に代わるものとして、パイロット規模で調査されている。原材料は、有機溶媒、通常、低分子量アルコール（例えば、エタノール）と水との混合物を用い、１２０〜２５０℃の温度で処理される。分画後、リグニンは、硫黄不含燃料として、プロセスのためのエネルギーを供給するために燃焼させることができる。最近数年では、新たなバイオリファイナリーのアプローチにより、リグニンはより価値のある生成物、例えば、液体燃料添加剤又は化学物質に変換される。
【００１２】
近年まで、これらのシステムの基本的な特徴を理解するための努力は非常に少なかったため、そのメカニズムについて得られる情報は非常に少なかった。対照的に、クラフト及び亜硫酸パルプ法のメカニズムは詳細に研究されており、そして、非水性リグニン加溶媒分解に対する相当量の基本的な研究が行われているにもかかわらず、そのほとんどは、主に、関連する工業プロセスを理解することに向けられていない。例えば、多くの研究は、加溶媒分解生成物を分析することによってリグニンの構造を解明する目的で行われている。その結果、オルガノソルブパルプ化のメカニズムに関する推論の基礎となる相当量の情報は、最終的にオルガノソルブパルプ化技術のさらなる発展を促進する。
【先行技術文献】
【特許文献】
【００１３】
【特許文献１】カナダ国特許第１１３１４１５号明細書
【特許文献２】米国特許第４５９４１３０号明細書
【非特許文献】
【００１４】
【非特許文献１】Ｐ．  Ｍ．  Ｍｏｒｔｅｎｓｅｎ，  Ｊ．  Ｄ．  Ｇｒｕｎｗａｌｄｔ，  Ｐ．  Ａ．  Ｊｅｎｓｅｎ，  Ｋ．  Ｇ．  Ｋｎｕｄｓｅｎ  ａｎｄ  Ａ．  Ｄ．  Ｊｅｎｓｅｎ，  Ａｐｐｌ．  Ｃａｔａｌ．  Ａ−Ｇｅｎ．，  ２０１１，  ４０７，  １−１
【非特許文献２】Ｐ．  Ｍ．  Ｍｏｒｔｅｎｓｅｎ，  Ｊ．  Ｄ．  Ｇｒｕｎｗａｌｄｔ，  Ｐ．  Ａ．  Ｊｅｎｓｅｎ，  Ｋ．  Ｇ．  Ｋｎｕｄｓｅｎ  ａｎｄ  Ａ．  Ｄ．  Ｊｅｎｓｅｎ，  Ａｐｐｌ．  Ｃａｔａｌ．  Ａ−Ｇｅｎ．，  ２０１１，  ４０７，  １−１９
【非特許文献３】Ｘ．  Ｗａｎｇ，  Ｒ．  Ｒｉｎａｌｄｉ，  ＣｈｅｍＳｕｓＣｈｅｍ，  ２０１２，  ５，  １４５５−１４６６
【非特許文献４】Ｘ．  Ｗａｎｇ，  Ｒ．  Ｒｉｎａｌｄｉ，  Ｅｎｅｒｇｙ  Ｅｎｖｉｒｏｎ．  Ｓｃｉ．，  ２０１２，  ５，  ８２４４−８２６０
【非特許文献５】Ｊ．  Ｆ．  Ｓａｅｍａｎ，  Ｊ．  Ｌ．  Ｂｕｂｌ，  Ｅ．  Ｅ．  Ｈａｒｒｉｓ，  Ｉｎｄｕｓｔｒｉａｌ  ａｎｄ  Ｅｎｇｉｎｅｅｒｉｎｇ  Ｃｈｅｍｉｓｔｒｙ，  Ａｎａｌｙｔｉｃａｌ  Ｅｄｉｔｉｏｎ，  １９４５，  １７，  ３５−３７
【非特許文献６】Ｓ．  Ｐａｒｋ  ｅｔ  ａｌ．  Ｂｉｏｔｅｃｈｎｏｌｏｇｙ  ｆｏｒ  Ｂｉｏｆｕｅｌｓ  ２０１０，  ３：１０
【００１５】
本発明者等は、天然リグニンの変換の主な課題が、主として（８０％）エーテル結合からなるモノマーフラグメント間の結合の切断であると認識した（Ｘ．  Ｗａｎｇ，  Ｒ．  Ｒｉｎａｌｄｉ，  ＣｈｅｍＳｕｓＣｈｅｍ，  ２０１２，  ５，  １４５５−１４６６（非特許文献３）。本発明者らの最近の研究は、触媒としての骨格ＮＩ触媒及び水素供与体としての２−プロパノール（２−ＰｒＯＨ中）の存在下で水素移動を介して、リグニン型化合物の水素化を行うことが可能であることを示した（Ｘ．  Ｗａｎｇ，  Ｒ．  Ｒｉｎａｌｄｉ，  Ｅｎｅｒｇｙ  Ｅｎｖｉｒｏｎ．  Ｓｃｉ．，  ２０１２，  ５，  ８２４４−８２６０（非特許文献４）。
【００１６】
本発明者らは、今や、金属触媒の存在下に有機溶媒の混合物中の木質の処理によって、リグニンが抽出され、そしてリグニンの徹底的なな解重合がもたらされ、セルロース及びヘミセルロースを含有するパルプに加えて、フェノール類が豊富な非熱分解バイオオイルが生成されることを発見した。分子状水素による外部からの圧力はシステムに供給されない。本発明者らは、バイオマス変換のための新しいアプローチとして、本発明の方法を開発した。以下では、新たなプロセスが導入され、それから、新たな方法によりオイルの形態で得られるリグニン生成物の分析が示され、それによりバイオマスからのリグニンの直接解重合が可能であることを実証する。本発明の側面ではあるが、非常に重要な側面は、高い収率で、構造的変更の小さいパルプを製造する点にある。このパルプは、市場から入手可能なセルラーゼ調合物の存在下における酵素による加水分解を経る。
【００１７】
本発明の方法では、有機溶媒及びＨ供与体（例えば、第二級アルコール、好ましくは２−プロパノール及び２−ブタノール）、異なる有機溶媒の混合物（例えば、第一級及び第二級アルコール）、（水とそれらの混合物を含む）を用いて、金属触媒の存在下で木質が処理される。該方法は、外部から供給される水素圧の不存在下で行われる。その反応混合物は、二つの画分に分画することができ、第一の画分は非熱分解バイオオイルであり、第二の画分はパルプの固形物画分である。
【００１８】
Ｈ供与体は、一般に、３〜８個の炭素原子を有する第二級アルコール、好ましくは、２−ＰｒＯＨ、２−ブタノール、２−シクロヘキサノール又はそれらの混合物から選択される。６〜１０個の炭素原子を有する環状アルケン、好ましくは、シクロヘキセン、テトラリン又はそれらの混合物は、Ｈ供与体として使用できる。さらに、ギ酸もＨ−供与体として使用できる。さらに、２〜９個の炭素原子を含むポリオールも、Ｈ供与体として使用でき、好ましくは、エチレングリコール、プロピレングリコール、エリトリトール、キシリトール、ソルビトール、マンニトール及びシクロヘキサンジオール又はそれらの混合物が使用できる。グルコース、フルクトース、マンノース、キシロース、セロビオースおよびスクロースから選択される糖類はまた、Ｈ供与体として使用できる。
【００１９】
その場で形成されるか、又はシステムに添加されたリグニンは、Ｈ供与体として使用できる。
【００２０】
金属触媒として、任意の遷移金属が、触媒の骨格触媒を構築するのに適している限り使用することができる。金属触媒は、好適には、骨格遷移金属触媒又は担持遷移金属触媒又はそれらの混合物であり、好ましくは骨格型のニッケル、鉄、コバルト、銅の触媒又はそれらの混合物であることができる。一般に、金属は、ニッケル、鉄、コバルト、銅、ルテニウム、パラジウム、ロジウム、オスミウム、イリジウム、レニウム、又はそれらの混合物、好ましくはニッケル、鉄、コバルト、ルテニウム、銅またはそれらの混合物から選択することができる。アルミニウム、シリカ、及び第Ｉ族及び第ＩＩ族からの金属と組み合わせた上述の元素の混合酸化物の還元により製造した金属触媒を、本発明の方法で使用することがでる。
【００２１】
一つの意見として、触媒は、金属官能性、及び酸部位が、好ましくは酸のブレンステッド官能性又はルイスの官能性、又はその両方を有する官能性部位であることができる酸性部位を含む、二官能性の固体であることができる。
【００２２】
一例において、組み合わされた方法は、リグニン画分を脱重合し、そして還元するために、触媒として骨格Ｎｉ触媒が添加されて木質ペレットが有機溶媒（２−ＰｒＯＨ、２−ＰｒＯＨ−水混合物、２−ＰｒＯＨ−メタの０ル、２−ＰｒＯＨ−メタノール−水、２−ブタノール−メタノール、２−ブタノール−メタノール−水、エタノール−水）で処理されるバッチ反応からなる。気体の水素は添加されない。本発明の方法は、自己発生圧下でのみ行われる。プロセス完了後、骨格Ｎｉ触媒及びＮｉ触媒は、磁性特性を示すため、骨格Ｎｉ触媒は磁石を用いて生成物混合物から容易に分離される。その他の磁性特性を有する骨格触媒もまた、使用できる。粗製の非熱分解バイオオイル及びパルプ（固体炭水化物画分）を含む溶液を分離するために、触媒不含の混合物はその後ろ過される。溶媒混合物を蒸留した後、非熱分解バイオオイルは遊離される。
【００２３】
従来技術を超えるこの方法の利点は次の通りである：
・フェノール類の豊富なバイオオイルの製造はリグノセルロース基質の熱分解を伴わない。したがって、バイオマスの炭水化物画分（セルロース及びヘミセルロース）は破壊されず、そしてそのため、バイオリファイナリーにおける、又は紙パルプ産業におけるさらなる処理のための原料として利用することができる。
・リグニン画分が徹底的に解重合される、つまり、この画分は、オルガノソルブリグニンのような固形物として回収されず、非熱分解バイオオイルとして得られる。
・炭水化物画分は、発酵性糖を高収率で生産する酵素による加水分解を経る。
・オルガノソルブリグニンは、その重合体の性質のために、高度に厳しい条件下でさえ部分的にしか変換されない一方で、非熱分解バイオオイルは、環状アルコールと他の環状化合物に容易に変換される。
・該方法は、外部から供給される分子状水素の不存在下で行われる。実際に、分子状水素に耐性の反応器に関連するコストが完全に回避される。
・従来技術のパルプ化法（例えば、クラフト、亜硫酸法及びオルガノソルブ法）と比較して、より厳しさの低い（低温）条件下で行われるため、本発明の方法は環境に優しい。本発明の方法は、攻撃的な化学物質（例えば硫化物）を使用しない。
・本発明の方法は触媒的である。対照的に、従来技術の方法は化学量論的である。ニッケル触媒は何回でもリサイクル可能であり、廃棄物の発生を軽減する。
・本発明の方法の品質及び特性は、使用する触媒又は溶媒混合物を調整することによって調整することができる。
・本発明の方法は、ソフトウッド、ハードウッド及び多年生牧草にも適用可能である。
【００２４】
より詳細には、本発明は、骨格Ｎｉ触媒又はその他の金属触媒に加えてＨ供与体（アルコール）の存在下における、リグノセルロース基質に対して行われるＨ転移反応によりフェノール化合物の豊富な非熱分解バイオオイル及びセルロース及びヘミセルロースの豊富なパルプを製造する方法に関し、該方法は、次の工程：
ａ）１３０℃〜３００℃、好ましくは１６０℃〜２６０℃、最も好ましくは１７０℃〜２４０℃の範囲の温度で、有機溶媒又は溶媒の混合物、好ましくは、少なくとも一つのアルコールと任意に水を含む溶媒系中で、触媒、好ましくは、骨格Ｎｉ触媒の存在下で、外部から供給された分子の水素の不存在下で、自己生成圧下で、反応容器中で１〜８時間の反応時間、好ましくは粒状のリグノセルロース材料を処理する工程、
ｂ．該反応混合物から、好ましくは、磁力を使って該触媒を取り除く工程、
ｃ．該反応混合物をろ過して、粗製の非熱分解バイオオイルをパルプから分画する工程、及び、任意に、
ｄ．ろ液から溶媒系を取り除いて、その非熱分解バイオオイルを濃縮する工程、
を含む。
【００２５】
本発明の方法において、リグノセルロース材料は、好ましくは、粒状材料であり、そして、ハードウッド、ソフトウッド、わら、サトウキビの絞りかす、多年草牧草及び作物残滓等などバイオマスである。
【００２６】
該方法は、ワンポット法として行うことができる、つまり、基質及び触媒が、溶媒混合物中に分散され、そして、上述の温度範囲で蒸解（ｃｏｏｋｅｄ）される。あるいはまた、該方法は、基質が蒸解される反応から得られた液体が、連続して、触媒を含む別の反応に移され、そして、加工された液体が、基質が蒸解されるメインの反応器に戻される、多段階法として実行できる。
【００２７】
本発明の方法は、いずれの種類のハードウッド、ソフトウッド及び多年生牧草由来のいずれの種類のリグニン含有材料に適用可能である。
【００２８】
上述のように、溶媒系は、一般に、水と混和性の有機溶媒又はその混合物であり、１〜６個の炭素原子及び１〜３個の水酸基を有する低級脂肪族アルコール、好ましくは、メタノール、エタノール、プロパノール、２−プロパノール及び２−ブタノール又はそれらの混合物から選択されるのが好ましい。それ故、該溶媒系は、少なくとも一つの、１〜６個の炭素原子を有する低級脂肪族アルコールと水との、好ましくは、ｖ／ｖ比が９９．９／０．１〜０．１〜９９．９、好ましくは１０／９０〜９０／１０、最も好ましくは２０／８０〜８０／２０のアルコール／水溶液である。
【００２９】
特に、溶媒系は、第二級アルコール（例えば、２−ＰｒＯＨ、２−ブタノール、シクロヘキサノール）と水とが、８０／２０〜２０／８０の、アルコール／水溶液である溶媒混合物である。
【００３０】
得られる非熱分解バイオオイル中のフェノール含有量を調節するために、その他の溶媒、例えば、１〜１０個の炭素原子を有する脂肪族又は芳香族ケトン、２〜１０個の炭素原子を有するエーテル、シクロヘキサノール、環状エーテル（好ましくは、テトラヒドロフラン、メチルテトラヒドロフラン又はジオキサン）及びエステル（好ましくは、酢酸エチル及び酢酸メチル）を改質剤として溶媒画分に添加できる。第二級アルコール又はそれらの混合物及び結果としての水も含有する溶媒混合物中の改質材の体積割合は、０．１〜９９．９％、好ましくは１〜９５％、最も好ましくは５〜７０％の範囲にある。
【００３１】
該方法は、触媒−基質の重量比、０．００１〜１０、好ましくは０．０１〜５、最も好ましくは０．０５〜２で操作される。
【００３２】
本発明の方法によれば、６８〜８４重量％のセルロース含有量、４〜１１重量％の低いリグニン含有量及び５０〜７０％の高い結晶化度を有するパルプを生成することができる。
【００３３】
本発明の方法では、非熱分解バイオオイルは、１〜９９重量％のフェノール含有量を示すことができる。
【００３４】
それ故、本発明は、新規かつ進歩性を有する、骨格Ｎｉ触媒の存在下で、かつ、それほど厳しくない条件下で、リグニンセルロース基質からリグニンを抽出するための触媒的な方法を提示した。そのようにして得られた、非熱分解バイオイル中の生成物は、低い分子量を示し、そしてそのために、Ｃ−Ｃ結合及びＣ−Ｏ結合による低い縮合度を示す。さらに、これらの特徴により、高分子固体オルガノリグニンやその他の技術的なリグニンと比較して、さらなる触媒的反応により原料をより簡単に加工できる。２−ＰｒＯＨと水との溶媒混合物（７０：３０（ｖ／ｖ））は、１８０℃超の温度でリグノセルロース基質からリグニンをほぼ完全に抽出する。リグニン生成物中、ビニル基及びカルボニル基、例えば、カルボン酸、ケトン、アルデヒド、キノンは減少している一方で、フェノール構造体はほとんど保存される。
【００３５】
上述の条件によって、高いセルロース量（６８〜８４重量％）、低いリグニン含量（４〜１１重量％）、及び高い結晶化度（６０％超）を有する最良のパルプが得られる。パルプの分析は、炭水化物画分の構造が、反応の間維持されたことを示している。このプロセスは、興味ある用途に見られ、一段階で高品質のパルプ及び価値あるリグニン生成物が得られる。
【図面の簡単な説明】
【００３６】
【図１】図１は、オルガノソルブ法（従来技術）から得られた生成物と、本出願に記載の本発明の方法によって得られた生成物との外観の比較を示す。
【図２Ａ】図２Ａは、ゲル浸透クロマトグラフィー（ＧＰＣ）により測定したポリスチレン標準に対する見かけの分子量の分布を示す。
【図２Ｂ】図２Ｂは、ゲル浸透クロマトグラフィー（ＧＰＣ）により測定したポリスチレン標準に対する見かけの分子量の分布を示す。
【図２Ｃ】図２Ｃは、ゲル浸透クロマトグラフィー（ＧＰＣ）により測定したポリスチレン標準に対する見かけの分子量の分布を示す。
【図２Ｄ】図２Ｄは、ゲル浸透クロマトグラフィー（ＧＰＣ）により測定したポリスチレン標準に対する見かけの分子量の分布を示す。
【図３】図３は、様々な条件下における、オルガノソルブ法（骨格Ｎｉ触媒なし）から得られたパルプ、及び骨格Ｎｉ触媒の存在下での触媒的分画から得られたパルプについてのＸ線粉末回折パターンを示す。括弧内の値は、パルプに対して測定した結晶化度指数である。
【図４】図４は、様々な条件下での分画から得られたパルプの酵素による糖化から得られたグルコース収率を示す。
【００３７】
結果
図１は、オルガノソルブ法（従来技術）から得られた生成物の視覚的外観と、上述の本発明の革新的な方法によって得られた生成物のそれとを比較している。両方の方法により、リグニン含有量の低いパルプが得られる。オルガノソルブ法は、２−ＰｒＯＨ／水（７：３、ｖ／ｖ）中、１８０℃で３時間行われ、リグニンは暗褐色の固形物として回収される（図１Ａに示すように、溶媒混合物の蒸留及び収率後の重量収率は３０％である。）オルガノソルブリグには硬質な固体であり、その粉砕は容易に行えない。オルガノソルブ−リグニンのパイプライン又は炉中での堆積は、パイプラインや乾燥システムを詰まらせる可能性があるため、工業プラントで問題となる。さらに、固体のリグニンは、非熱分解バイオオイルよりも水素化反応しにくい。骨格Ｎｉ触媒の存在下における本発明の革新的な方法（図１Ｂに示すように、骨格Ｎｉ触媒の存在下で、２−ＰｒＯＨ／水（７：３、ｖ／ｖ中で１８０℃において３時間）により、溶媒の除去後に褐色のオイルが得られる。この非熱分解バイオオイルは簡単に取り出されて、さらなるプロセスリアクターに移される。この革新的な方法による生成物は、パルプ及び、主としてリグニン誘導のフェノール性物質又はそれの誘導体を含む非熱分解バイオオイルである。
【００３８】
表１は、様々な条件の下で、骨格Ｎｉ触媒の存在下においてポプラ材（又はその他の原料）の触媒的分画から回収された非熱分解バイオオイル（リグニン生成物）及びパルプの収率を示している。非熱分解バイオオイルの重量収率は、物質の初期重量（乾燥ベース及び灰分不含ベース）に対して１３〜２９重量％である。パルプの重量収率は、物質の初期重量（乾燥ベース及び灰分不含ベース）に対して５２〜９２重量％である。溶媒溶液中の水の存在により、リグノセルロースマトリックスからのリグニンの抽出が向上し、そしてその結果、非熱分解バイオオイルの収率が増大する。
【００３９】
【表１】
2017505300.tif 000002
【００４０】
非熱分解バイオオイルの特徴
図２Ａ）〜図２Ｄ）は、ポリスチレン標準に対するゲル浸透クロマトグラフィー（ＧＰＣ）による、見かけの分子量の分布を示している。
Ａ）２−プロパノール／水（７：３、ｖ／ｖ）混合物中にラネーＮｉが存在しない場合（オルガノソルブ）又は存在する場合（リグニンバイオオイル）に得られるリグニン生成物に対する温度の影響；
Ｂ）ラネーＮｉの存在下において１８０℃で得られるリグニン生成物に対する溶媒の影響；
Ｃ）ラネーＮｉの存在下で得られたリグニン生成物中における、気体のＨ２の有無の影響；
Ｄ）ラネーＮｉが存在しない場合又は存在する場合に得られたリグニン生成物に対する基質の影響
【００４１】
オルガノソルブリグニン（図２Ａ）は、２００〜１５０００Ｄａの見かけ分子量分布を示しており、オルガノソルブ法の１６０から２２０℃への温度の上昇で、注目すべき変化は観察されない。非熱分解バイオオイルのクロマトグラム（図２Ａ〜図２Ｃ）は、生成物が、オルガノソルブリグニンと比較して低い分子量（１００〜１００００Ｄａ）を有することを示している。プロセス温度は、リグニンの解重合に好ましい影響を及ぼし、それにより、プロセス温度が１６０から２２０℃に上昇するに伴い、分子量が低減する（図２Ａ）。
【００４２】
解重合はまた、溶媒の組成の影響も受ける。２−プロパノール／水の比が増大することにより、分子量は低下する（図２Ｂ）。２−プロパノール中でのプロセスから回収されたリグニン生成物は、３０００Ｄａ未満の分子量を示す。メタノール（ＭｅＯＨ）の存在により骨格Ｎｉ触媒が阻害され、そして、その混合物２−ＰｒＯＨ／ＭｅＯＨ中で反応を行ったにも拘わらず、３０００Ｄａ未満の分子量の、高度の解重合した生成物が得られる。図２Ｃは、異なる溶媒における分子水素の存在下と、分子水素の不存在下での非熱分解リグニンバイオオイルの比較を示している。分子量分布に注目すべき差異は観察されず、骨格Ｎｉ触媒が、２−プロパノール又はエタノールからのＨ転移を介した加水分解を行う可能性を示している。最後に、図２Ｄは、異なる原料から得られたオルガノソルブリグニン及びリグニンバイオオイルのクロマトグラムを示している。その結果から、様々なリグノセルロース源に対する本発明の方法の適用可能性が確認される。全ての場合において、骨格Ｎｉ触媒を分画プロセスに添加することにより、低分子量の生成物が得られる。
【００４３】
ＧＰＣで検出された低分子量化合物を、質量スペクトル計（ＧＣｘＧＣ−ＭＳ、生成物の同定用）、及びフレームイオン化検出器（ＧＣｘＧＣ−ＦＩＤ、生成物の半定量用）に接続した二次元ガスクロマトグラフィーで分析した。表２は、非熱分解バイオオイルのＧＣｘＧＣ−ＭＳにより得られた結果を示している。参照方法（オルガノソルブリグニン）からの生成物は、その重合性のために非揮発性である。骨格Ｎｉ触媒の存在下における木材の触媒的分画により、揮発性かつＧＣｘＧＣ−ＭＳで分析可能な、検出可能な低分子量の化合物を含む非熱分解バイオオイルが得られる。非熱分解バイオオイルは、ポリオール、フェノール、メトキシフェノール及びそれらの飽和生成物を含む。１６０から２２０℃へのプロセス温度の上昇により、表２のエントリー１〜４に示されるように、フェノール生成物の飽和度がさらに高まり、それにより、シクロヘキサノールの含有量が増大する（３から１２％へ）。触媒的分画が、２ＰｒＯＨ中で１８０において３時間行われる場合（表２、エントリー５）、転移水素が増大し、それにより、多数のシクロヘキサノール生成物（２１％）が生成される。より高い水素化活性にも拘わらず、２−ＰｒＯＨにおける反応からの生成物混合物には、多量の芳香族化合物（５９％、表２、エントリー５）が依然として存在する。芳香環の水素化が抑制される例を示すために、２−ＰｒＯＨ／ＭｅＯＨ混合物中での反応を行った。実際に、これらの条件下では、メトキシフェノールが主たる生成物である（８１％、表２、エントリー６）。
【００４４】
【表２】
2017505300.tif 000003
【００４５】
パルプの特徴
パルプの組成を分析するために、７２重量％の硫酸で材料を定量的に糖化した（Ｊ．  Ｆ．  Ｓａｅｍａｎ，  Ｊ．  Ｌ．  Ｂｕｂｌ，  Ｅ．  Ｅ．  Ｈａｒｒｉｓ，  Ｉｎｄｕｓｔｒｉａｌ  ａｎｄ  Ｅｎｇｉｎｅｅｒｉｎｇ  Ｃｈｅｍｉｓｔｒｙ，  Ａｎａｌｙｔｉｃａｌ  Ｅｄｉｔｉｏｎ，  １９４５，  １７，  ３５−３７（非特許文献５）に記載されているように。）。パルプは、ほとんどが多糖類（セルロース及びヘミセルロース）からなる。それらは、約７０重量％のポプラ材からなる（表３、エントリー１）。表３は、ポプラ材とそのパルプの組成を、グルカン、キシラン及びＫｌａｓｏｎリグニンに関して示している。
【００４６】
【表３】
2017505300.tif 000004
【００４７】
オルガノソルブパルプは、７９．２±４．１重量％のセルロース及び１１．４±２．３重量％のヘミセルロースを含む（表３、エントリー２）。残滓のＫｌａｓｏｎリグニンの含有量は、６．９±０．８である。触媒的分画法において、１６０℃から２２０℃に温度が上昇することによって（表３、エントリー３〜６）、グルカン含有量（約５７から８４％へ）が増大する共に、キシラン含有量（約１４から７％へ）及び残滓のＫａｌｓｏｎリグニン含有量（約１４から４％へ）が減少する。２−ＰｒＯＨ又は２−ＰｒＯＨ／ＭｅＯＨ中での実験から得られたパルプは、プロセス媒体として代わりに２−ＰｒＯＨ／Ｈ２Ｏ（７：３（ｖ／ｖ））を使って同条件で行った実験から得られた場合よりも高い含有量の残滓のＫｌａｓｏｎリグニン残滓（表３、エントリー７及び８）を含む。
【００４８】
Ｘ線回折により結晶化指数度（ＣＩ）を測定した（Ｓ．  Ｐａｒｋ  ｅｔ  ａｌ．  Ｂｉｏｔｅｃｈｎｏｌｏｇｙ  ｆｏｒ  Ｂｉｏｆｕｅｌｓ  ２０１０，  ３：１０（非特許文献６）に記載されているように。）。図３は、表３、エントリー２〜８に示したパルプの粉末Ｘ線回折パターンを示している。様々な条件下でのＣＩ値は、オルガノソルブパルプと触媒的分画（ＣＦ）パルプの両方のいずれの場合も６０％超である。触媒的分画法の厳密さによって、パルプの結晶化指数度は６２から８０％に増大する。
【００４９】
種々の条件下における分画から得られたパルプの酵素による糖化
骨格Ｎｉ触媒の存在下におけるリグノセルロースの触媒的分画によって得られたパルプを、セルラーゼ（Ｃｅｌｌｕｃｌａｓｔ、Ｎｏｖｏｚｙｍｅｓ）の存在下でグルコースに加水分解した。反応条件：基質（１ｇのセルロース当量）、セルラーゼ（Ｃｅｌｌｕｃｌａｓｔ、３５０Ｕ／基質１ｇ）、ｐＨ４．７（アセテートバッファ）、４５℃。収率は、それぞれの基質におけるグルカンに対する。図４は、種々の条件の分画で得られたパルプの酵素による糖化によって得られたグルコースの収率を示している。７２時間の反応後でさえ、出発材料及び水不存在下で得られたパルプのグルコース収率は低いが、水の存在下で得られたパルプの場合、酵素加水分解に対してより敏感であると認められる。高温（２００及び２２０℃）での触媒的分画、並びに、オルガノソルブ法により、酵素加水分解の影響を大いに受けるパルプが生成された。これらの基質を用いることにより、７２時間後に８５％超のグルコース収率が得られた。
【００５０】
以下の例により、本発明をより詳細に説明する。
【実施例】
【００５１】
以下の例は、本発明をいかなる方法でも制限することなく本発明を例示することを目的とするものである。
【００５２】
実施例１−参照の方法（オルガノソルブ法）
機械式撹拌機を備えた２５０ｍＬのオートクレーブ中で、ポプラ材（１６〜１７ｇ、２ｍｍペレット、Ｊ．  Ｒｅｔｔｅｎｍａｉｅｒ  ＆  Ｓｏｅｈｎｅ社）を、１４０ｍＬの２−ＰｒＯＨ：水（７：３、ｖ／ｖ）の溶液中に懸濁した。その懸濁液を、１時間以内に機械的撹拌下で２５℃から１６０℃に加熱した。１６０℃における自己発生圧は２５バールである。該懸濁液を、１６０℃で３時間処理した。引き続いて、その混合物を放置して室温に冷却した。木材繊維（パルプ）をろ別後、赤褐色の溶液が得られた。回転蒸発器（ｒｏｔｏｅｖａｐｏｒａｔｏｒ）を使って溶媒を６０℃で除去した。溶媒を除去した後、赤褐色の固形物が得られた。また一方で、パルプをアセトンで洗浄し、それから真空蒸発下で乾燥させた。１６．７ｇのポプラ材から、１．５ｇのオルガノソルブリグニン及び１３．２ｇのパルプが得られた。
【００５３】
実施例２−参照方法（オルガノソルブ法）
機械式撹拌機を備えた２５０ｍＬのオートクレーブ中で、ポプラ材（１６〜１７ｇ、２ｍｍペレット、Ｊ．  Ｒｅｔｔｅｎｍａｉｅｒ  ＆  Ｓｏｅｈｎｅ社）を、１４０ｍＬの２−ＰｒＯＨ：水（７：３、ｖ／ｖ）の溶液中に懸濁した。その懸濁液を、１時間以内に機械的撹拌下で２５℃から１８０℃に加熱した。１８０℃における自己発生圧は２５バールである。該懸濁液を、１８０℃で３時間処理した。引き続いて、その混合物を放置して室温に冷却した。木材繊維（パルプ）をろ別後、赤褐色の溶液が得られた。回転蒸発器（ｒｏｔｏｅｖａｐｏｒａｔｏｒ）を使って溶媒を６０℃で除去した。溶媒を除去した後、赤褐色の固形物が得られた（図１Ａ）。また一方で、パルプをアセトンで洗浄し、それから真空蒸発下で乾燥させた。１６．９ｇのポプラ材から、４．６ｇのオルガノソルブリグニン及び９．２ｇのパルプが得られた。
【００５４】
実施例３−参照方法（オルガノソルブ法）
機械式撹拌機を備えた２５０ｍＬのオートクレーブ中で、ポプラ材（１６〜１７ｇ、２ｍｍペレット、Ｊ．  Ｒｅｔｔｅｎｍａｉｅｒ  ＆  Ｓｏｅｈｎｅ社）を、１４０ｍＬの２−ＰｒＯＨ：水（７：３、ｖ／ｖ）の溶液中に懸濁した。その懸濁液を、１時間以内に機械的撹拌下で２５℃から２００℃に加熱した。２００℃における自己発生圧は３５バールである。該懸濁液を、２００℃で３時間処理した。引き続いて、その混合物を放置して室温に冷却した。木材繊維（パルプ）をろ別後、赤褐色の溶液が得られた。回転蒸発器（ｒｏｔｏｅｖａｐｏｒａｔｏｒ）を使って溶媒を６０℃で除去した。溶媒を除去した後、赤褐色の固形物が得られた。また一方で、パルプをアセトンで洗浄し、それから真空蒸発下で乾燥させた。１６．６ｇのポプラ材から、５．８ｇのオルガノソルブリグニン及び８．１ｇのパルプが得られた。
【００５５】
実施例４−参照方法（オルガノソルブ法）
機械式撹拌機を備えた２５０ｍＬのオートクレーブ中で、ポプラ材（１６〜１７ｇ、２ｍｍペレット、Ｊ．  Ｒｅｔｔｅｎｍａｉｅｒ  ＆  Ｓｏｅｈｎｅ社）を、１４０ｍＬの２−ＰｒＯＨ：水（７：３、ｖ／ｖ）の溶液中に懸濁した。その懸濁液を、１時間以内に機械的撹拌下で２５℃から２２０℃に加熱した。２２０℃における自己発生圧は４５バールである。該懸濁液を、２２０℃で３時間処理した。引き続いて、その混合物を放置して室温に冷却した。木材繊維（パルプ）をろ別後、赤褐色の溶液が得られた。回転蒸発器（ｒｏｔｏｅｖａｐｏｒａｔｏｒ）を使って溶媒を６０℃で除去した。溶媒を除去した後、赤褐色の固形物が得られた。また一方で、パルプをアセトンで洗浄し、それから真空蒸発下で乾燥させた。１６．６ｇのポプラ材から、５．４ｇのオルガノソルブリグニン及び７．４ｇのパルプが得られた。
【００５６】
実施例５−本発明の方法（リグノセルロースの触媒的分画）
機械式撹拌機を備えた２５０ｍＬのオートクレーブ中で、ポプラ材（１６〜１７ｇ、２ｍｍペレット、Ｊ．  Ｒｅｔｔｅｎｍａｉｅｒ  ＆  Ｓｏｅｈｎｅ社）及び骨格Ｎｉ触媒（１０ｇ、ラネーＮｉ  ２８００スラリー、Ｓｉｇｍａ  Ａｌｄｒｉｃｈ）を、１４０ｍＬの２−ＰｒＯＨ：水（７：３、ｖ／ｖ）の溶液中に懸濁した。その懸濁液を、１時間以内に機械的撹拌下で２５℃から１６０℃に加熱した。該懸濁液を、自己発生圧下で、１６０℃で３時間処理した。引き続いて、その混合物を放置して室温に冷却した。木材繊維（パルプ）をろ別後、赤褐色の溶液が得られた。回転蒸発器（ｒｏｔｏｅｖａｐｏｒａｔｏｒ）を使って溶媒を６０℃で除去した。溶媒を除去した後、茶色のオイル（非熱分解バイオオイル）が得られた。また一方で、パルプをアセトンで洗浄し、それから真空蒸発下で乾燥させた。１６．７ｇのポプラ材から、２．３ｇの非熱分解バイオオイル及び１３．２ｇのパルプが得られた（表１、エントリー１）。
【００５７】
実施例６−本発明の方法（リグノセルロースの触媒的分画）
機械式撹拌機を備えた２５０ｍＬのオートクレーブ中で、ポプラ材（１６〜１７ｇ、２ｍｍペレット、Ｊ．  Ｒｅｔｔｅｎｍａｉｅｒ  ＆  Ｓｏｅｈｎｅ社）及び骨格Ｎｉ触媒（１０ｇ、ラネーＮｉ  ２８００スラリー、Ｓｉｇｍａ  Ａｌｄｒｉｃｈ）を、１４０ｍＬの２−ＰｒＯＨ：水（７：３、ｖ／ｖ）の溶液中に懸濁した。その懸濁液を、１時間以内に機械的撹拌下で２５℃から１８０℃に加熱した。該懸濁液を、自己発生圧下で、１８０℃で３時間処理した。引き続いて、その混合物を放置して室温に冷却した。木材繊維（パルプ）をろ別後、赤褐色の溶液が得られた。回転蒸発器（ｒｏｔｏｅｖａｐｏｒａｔｏｒ）を使って溶媒を６０℃で除去した。溶媒を除去した後、茶色のオイル（非熱分解バイオオイル）が得られた。また一方で、パルプをアセトンで洗浄し、それから真空蒸発下で乾燥させた。１６．７ｇのポプラ材から、３．３ｇの非熱分解バイオオイル及び１０．４ｇのパルプが得られた（表１、エントリー２）。
【００５８】
実施例７−本発明の方法（リグノセルロースの触媒的分画）
機械式撹拌機を備えた２５０ｍＬのオートクレーブ中で、ポプラ材（１６〜１７ｇ、２ｍｍペレット、Ｊ．  Ｒｅｔｔｅｎｍａｉｅｒ  ＆  Ｓｏｅｈｎｅ社）及び骨格Ｎｉ触媒（１０ｇ、ラネーＮｉ  ２８００スラリー、Ｓｉｇｍａ  Ａｌｄｒｉｃｈ）を、１４０ｍＬの２−ＰｒＯＨ：水（７：３、ｖ／ｖ）の溶液中に懸濁した。その懸濁液を、１時間以内に機械的撹拌下で２５℃から２００℃に加熱した。該懸濁液を、自己発生圧下で、２００℃で３時間処理した。引き続いて、その混合物を放置して室温に冷却した。木材繊維（パルプ）をろ別後、赤褐色の溶液が得られた。回転蒸発器（ｒｏｔｏｅｖａｐｏｒａｔｏｒ）を使って溶媒を６０℃で除去した。溶媒を除去した後、茶色のオイル（非熱分解バイオオイル）が得られた。また一方で、パルプをアセトンで洗浄し、それから真空蒸発下で乾燥させた。１７．１ｇのポプラ材から、３．４ｇの非熱分解バイオオイル及び１０．０ｇのパルプが得られた（表１、エントリー３）。
【００５９】
実施例８−本発明の方法（リグノセルロースの触媒的分画）
機械式撹拌機を備えた２５０ｍＬのオートクレーブ中で、ポプラ材（１６〜１７ｇ、２ｍｍペレット、Ｊ．  Ｒｅｔｔｅｎｍａｉｅｒ  ＆  Ｓｏｅｈｎｅ社）及び骨格Ｎｉ触媒（１０ｇ、ラネーＮｉ  ２８００スラリー、Ｓｉｇｍａ  Ａｌｄｒｉｃｈ）を、１４０ｍＬの２−ＰｒＯＨ：水（７：３、ｖ／ｖ）の溶液中に懸濁した。その懸濁液を、１時間以内に機械的撹拌下で２５℃から２２０℃に加熱した。該懸濁液を、自己発生圧下で、２２０℃で３時間処理した。引き続いて、その混合物を放置して室温に冷却した。木材繊維（パルプ）をろ別後、赤褐色の溶液が得られた。回転蒸発器（ｒｏｔｏｅｖａｐｏｒａｔｏｒ）を使って溶媒を６０℃で除去した。溶媒を除去した後、茶色のオイル（非熱分解バイオオイル）が得られた。また一方で、パルプをアセトンで洗浄し、それから真空蒸発下で乾燥させた。１６．７ｇのポプラ材から、３．９ｇの非熱分解バイオオイル及び８．６ｇのパルプが得られた（表１、エントリー４）。
【００６０】
実施例９−本発明の方法（リグノセルロースの触媒的分画）
機械式撹拌機を備えた２５０ｍＬのオートクレーブ中で、ポプラ材（１６〜１７ｇ、２ｍｍペレット、Ｊ．  Ｒｅｔｔｅｎｍａｉｅｒ  ＆  Ｓｏｅｈｎｅ社）及び骨格Ｎｉ触媒（１０ｇ、ラネーＮｉ  ２８００スラリー、Ｓｉｇｍａ  Ａｌｄｒｉｃｈ）を、１４０ｍＬの２−ＰｒＯＨの溶液中に懸濁した。その懸濁液を、１時間以内に機械的撹拌下で２５℃から１８０℃に加熱した。該懸濁液を、自己発生圧下で、１８０℃で３時間処理した。引き続いて、その混合物を放置して室温に冷却した。木材繊維（パルプ）をろ別後、赤褐色の溶液が得られた。回転蒸発器（ｒｏｔｏｅｖａｐｏｒａｔｏｒ）を使って溶媒を６０℃で除去した。溶媒を除去した後、茶色のオイル（非熱分解バイオオイル）が得られた。また一方で、パルプをアセトンで洗浄し、それから真空蒸発下で乾燥させた。１５．８ｇのポプラ材から、２．０ｇの非熱分解バイオオイル及び１３．８ｇのパルプが得られた（表１、エントリー５）。
【００６１】
実施例１０−本発明の方法（リグノセルロースの触媒的分画）
機械式撹拌機を備えた２５０ｍＬのオートクレーブ中で、ポプラ材（１６〜１７ｇ、２ｍｍペレット、Ｊ．  Ｒｅｔｔｅｎｍａｉｅｒ  ＆  Ｓｏｅｈｎｅ社）及び骨格Ｎｉ触媒（１０ｇ、ラネーＮｉ  ２８００スラリー、Ｓｉｇｍａ  Ａｌｄｒｉｃｈ）を、１４０ｍＬの２ＰｒＯＨ：ＭｅＯＨ（１０：１、ｖ／ｖ）の溶液中に懸濁した。その懸濁液を、１時間以内に機械的撹拌下で２５℃から１８０℃に加熱した。該懸濁液を、自己発生圧下で、１８０℃で３時間処理した。引き続いて、その混合物を放置して室温に冷却した。木材繊維（パルプ）をろ別後、赤褐色の溶液が得られた。回転蒸発器（ｒｏｔｏｅｖａｐｏｒａｔｏｒ）を使って溶媒を６０℃で除去した。溶媒を除去した後、茶色のオイル（非熱分解バイオオイル）が得られた。また一方で、パルプをアセトンで洗浄し、それから真空蒸発下で乾燥させた。１６．７ｇのポプラ材から、２．１ｇの非熱分解バイオオイル及び１４．７ｇのパルプが得られた（表１、エントリー６）。
【００６２】
実施例１１−本発明の方法（リグノセルロースの触媒的分画）
機械式撹拌機を備えた２５０ｍＬのオートクレーブ中で、ポプラ材（１６〜１７ｇ、２ｍｍペレット、Ｊ．  Ｒｅｔｔｅｎｍａｉｅｒ  ＆  Ｓｏｅｈｎｅ社）及び骨格Ｎｉ触媒（１０ｇ、ラネーＮｉ  ２８００スラリー、Ｓｉｇｍａ  Ａｌｄｒｉｃｈ）を、１４０ｍＬの２−ＰｒＯＨ：水（９：１、ｖ／ｖ）の溶液中に懸濁した。その懸濁液を、１時間以内に機械的撹拌下で２５℃から１８０℃に加熱した。該懸濁液を、自己発生圧下で、１８０℃で３時間処理した。引き続いて、その混合物を放置して室温に冷却した。木材繊維（パルプ）をろ別後、赤褐色の溶液が得られた。回転蒸発器（ｒｏｔｏｅｖａｐｏｒａｔｏｒ）を使って溶媒を６０℃で除去した。溶媒を除去した後、茶色のオイル（非熱分解バイオオイル）が得られた。また一方で、パルプをアセトンで洗浄し、それから真空蒸発下で乾燥させた。１６．８ｇのポプラ材から、２．０ｇの非熱分解バイオオイル及び１２．１ｇのパルプが得られた（表１、エントリー７）。
【００６３】
実施例１２−本発明の方法（リグノセルロースの触媒的分画）
機械式撹拌機を備えた２５０ｍＬのオートクレーブ中で、ポプラ材（１６〜１７ｇ、２ｍｍペレット、Ｊ．  Ｒｅｔｔｅｎｍａｉｅｒ  ＆  Ｓｏｅｈｎｅ社）及び骨格Ｎｉ触媒（１０ｇ、ラネーＮｉ  ２８００スラリー、Ｓｉｇｍａ  Ａｌｄｒｉｃｈ）を、１４０ｍＬの２−ＰｒＯＨ：水（８：２、ｖ／ｖ）の溶液中に懸濁した。その懸濁液を、１時間以内に機械的撹拌下で２５℃から１８０℃に加熱した。該懸濁液を、自己発生圧下で、１８０℃で３時間処理した。引き続いて、その混合物を放置して室温に冷却した。木材繊維（パルプ）をろ別後、赤褐色の溶液が得られた。回転蒸発器（ｒｏｔｏｅｖａｐｏｒａｔｏｒ）を使って溶媒を６０℃で除去した。溶媒を除去した後、茶色のオイル（非熱分解バイオオイル）が得られた。また一方で、パルプをアセトンで洗浄し、それから真空蒸発下で乾燥させた。１６．７ｇのポプラ材から、３．０ｇの非熱分解バイオオイル及び１１．８ｇのパルプが得られた（表１、エントリー８）。
【００６４】
実施例１３−本発明の方法（リグノセルロースの触媒的分画）
機械式撹拌機を備えた２５０ｍＬのオートクレーブ中で、ポプラ材（１６〜１７ｇ、２ｍｍペレット、Ｊ．  Ｒｅｔｔｅｎｍａｉｅｒ  ＆  Ｓｏｅｈｎｅ社）及び骨格Ｎｉ触媒（１０ｇ、ラネーＮｉ  ２８００スラリー、Ｓｉｇｍａ  Ａｌｄｒｉｃｈ）を、１４０ｍＬの２−ＰｒＯＨ：水（５：５、ｖ／ｖ）の溶液中に懸濁した。その懸濁液を、１時間以内に機械的撹拌下で２５℃から１８０℃に加熱した。該懸濁液を、自己発生圧下で、１８０℃で３時間処理した。引き続いて、その混合物を放置して室温に冷却した。木材繊維（パルプ）をろ別後、赤褐色の溶液が得られた。回転蒸発器（ｒｏｔｏｅｖａｐｏｒａｔｏｒ）を使って溶媒を６０℃で除去した。溶媒を除去した後、茶色のオイル（非熱分解バイオオイル、図１Ｂ）が得られた。また一方で、パルプをアセトンで洗浄し、それから真空蒸発下で乾燥させた。１６．７ｇのポプラ材から、３．９ｇの非熱分解バイオオイル及び１１．７ｇのパルプが得られた（表１、エントリー９）。
【００６５】
実施例１４−比較の方法（水素圧下におけるリグノセルロースの触媒的分画）
機械式撹拌機を備えた３５ｍＬのオートクレーブ中で、ポプラ材（２ｇ、２ｍｍペレット、Ｊ．  Ｒｅｔｔｅｎｍａｉｅｒ  ＆  Ｓｏｅｈｎｅ社）及び骨格Ｎｉ触媒（１０ｇ、ラネーＮｉ  ２８００スラリー、Ｓｉｇｍａ  Ａｌｄｒｉｃｈ）を、１４ｍＬの２−ＰｒＯＨ：Ｈ２Ｏ（７：３、ｖ／ｖ）の溶液中に懸濁した。その懸濁液を、１時間以内に機械的撹拌下で２５℃から２００℃に加熱した。該懸濁液を、Ｈ２圧（５０バール）下で、２００℃で３時間処理した。引き続いて、その混合物を放置して室温に冷却した。木材繊維（パルプ）をろ別後、赤褐色の溶液が得られた。回転蒸発器（ｒｏｔｏｅｖａｐｏｒａｔｏｒ）を使って溶媒を６０℃で除去した。溶媒を除去した後、茶色のオイル（非熱分解バイオオイル）が得られた。また一方で、パルプをアセトンで洗浄し、それから真空蒸発下で乾燥させた。２ｇのポプラ材から、０．６ｇの非熱分解バイオオイル及び１．０ｇのパルプが得られた（表１、エントリー１０）。
【００６６】
実施例１５−本発明の方法（リグノセルロースの触媒的分解）
機械式撹拌機を備えた３５ｍＬのオートクレーブ中で、ポプラ材（２ｇ、２ｍｍペレット、Ｊ．  Ｒｅｔｔｅｎｍａｉｅｒ  ＆  Ｓｏｅｈｎｅ社）及び骨格Ｎｉ触媒（１０ｇ、ラネーＮｉ  ２８００スラリー、Ｓｉｇｍａ  Ａｌｄｒｉｃｈ）を、１４ｍＬのエタノール：水（７：３、ｖ／ｖ）の溶液中に懸濁した。その懸濁液を、１時間以内に機械的撹拌下で２５℃から２００℃に加熱した。該懸濁液を、自己発生圧下で、２００℃で３時間処理した。引き続いて、その混合物を放置して室温に冷却した。木材繊維（パルプ）をろ別後、赤褐色の溶液が得られた。回転蒸発器（ｒｏｔｏｅｖａｐｏｒａｔｏｒ）を使って溶媒を６０℃で除去した。溶媒を除去した後、茶色のオイル（非熱分解バイオオイル、図１Ｂ）が得られた。また一方で、パルプをアセトンで洗浄し、それから真空蒸発下で乾燥させた。２ｇのポプラ材から、０．６ｇの非熱分解バイオオイル及び１．１ｇのパルプが得られた（表１、エントリー１１）。
【００６７】
実施例１６−比較の方法（水素圧下におけるリグノセルロースの触媒的分画）
機械式撹拌機を備えた３５ｍＬのオートクレーブ中で、ポプラ材（２ｇ、２ｍｍペレット、Ｊ．  Ｒｅｔｔｅｎｍａｉｅｒ  ＆  Ｓｏｅｈｎｅ社）及び骨格Ｎｉ触媒（１ｇ、ラネーＮｉ  ２８００スラリー、Ｓｉｇｍａ  Ａｌｄｒｉｃｈ）を、１４ｍＬのＥｔＯＨ：Ｈ２Ｏ（７：３、ｖ／ｖ）の溶液中に懸濁した。その懸濁液を、１時間以内に機械的撹拌下で２５℃から２００℃に加熱した。該懸濁液を、Ｈ２圧（５０バール）下で、２００℃で３時間処理した。引き続いて、その混合物を放置して室温に冷却した。木材繊維（パルプ）をろ別後、赤褐色の溶液が得られた。回転蒸発器（ｒｏｔｏｅｖａｐｏｒａｔｏｒ）を使って溶媒を６０℃で除去した。溶媒を除去した後、茶色のオイル（非熱分解バイオオイル）が得られた。また一方で、パルプをアセトンで洗浄し、それから真空蒸発下で乾燥させた。２ｇのポプラ材から、０．６ｇの非熱分解バイオオイル及び１．０ｇのパルプが得られた（表１、エントリー１２）。
【００６８】
実施例１７−参照方法（オルガノソルブ法）
機械式撹拌機を備えた２５０ｍＬのオートクレーブ中で、トウヒ材（１６〜１７ｇ、２ｍｍペレット、Ｊ．  Ｒｅｔｔｅｎｍａｉｅｒ  ＆  Ｓｏｅｈｎｅ社）を、１４０ｍＬの２−ＰｒＯＨ：水（７：３、ｖ／ｖ）の溶液中に懸濁した。その懸濁液を、１時間以内に機械的撹拌下で２５℃から１８０℃に加熱した。１８０℃における自己発生圧は２５バールである。該懸濁液を、１８０℃で３時間処理した。引き続いて、その混合物を放置して室温に冷却した。木材繊維（パルプ）をろ別後、赤褐色の溶液が得られた。回転蒸発器（ｒｏｔｏｅｖａｐｏｒａｔｏｒ）を使って溶媒を６０℃で除去した。溶媒を除去した後、赤褐色の固形物が得られた。また一方で、パルプをアセトンで洗浄し、それから真空蒸発下で乾燥させた。１６．８ｇトウヒ材から、２．２ｇのオルガノソルブリグニン及び１３．２ｇのパルプが得られた。
実施例１８−本発明の方法（リグノセルロースの触媒的分画）
機械式撹拌機を備えた２５０ｍＬのオートクレーブ中で、トウヒ材（１６〜１７ｇ、２ｍｍペレット、Ｊ．  Ｒｅｔｔｅｎｍａｉｅｒ  ＆  Ｓｏｅｈｎｅ社）及び骨格Ｎｉ触媒（１０ｇ、ラネーＮｉ  ２８００スラリー、Ｓｉｇｍａ  Ａｌｄｒｉｃｈ）を、１４０ｍＬの２−ＰｒＯＨ：ＭｅＯＨ（１０：１、ｖ／ｖ）の溶液中に懸濁した。その懸濁液を、１時間以内に機械的撹拌下で２５℃から１８０℃に加熱した。該懸濁液を、自己発生圧下で、１８０℃で３時間処理した。引き続いて、その混合物を放置して室温に冷却した。木材繊維（パルプ）をろ別後、赤褐色の溶液が得られた。回転蒸発器（ｒｏｔｏｅｖａｐｏｒａｔｏｒ）を使って溶媒を６０℃で除去した。溶媒を除去した後、茶色のオイル（非熱分解バイオオイル）が得られた。また一方で、パルプをアセトンで洗浄し、それから真空蒸発下で乾燥させた。１６．８ｇのトウヒ材から、２．４ｇの非熱分解バイオオイル及び１１．６ｇのパルプが得られた（表１、エントリー１３）。
【００６９】
実施例１９−参照方法（オルガノソルブ法）
機械式撹拌機を備えた２５０ｍＬのオートクレーブ中で、サトウキビの絞りかす（６〜７ｇ、２ｍｍペレット）を、１４０ｍＬの２−ＰｒＯＨ：水（７：３、ｖ／ｖ）の溶液中に懸濁した。その懸濁液を、１時間以内に機械的撹拌下で２５℃から１８０℃に加熱した。１８０℃における自己発生圧は２５バールである。該懸濁液を、１８０℃で３時間処理した。引き続いて、その混合物を放置して室温に冷却した。木材繊維（パルプ）をろ別後、赤褐色の溶液が得られた。回転蒸発器（ｒｏｔｏｅｖａｐｏｒａｔｏｒ）を使って溶媒を６０℃で除去した。溶媒を除去した後、赤褐色の固形物が得られた。また一方で、パルプをアセトンで洗浄し、それから真空蒸発下で乾燥させた。６．２ｇサトウキビの絞りかすから、１．３ｇのオルガノソルブリグニン及び４．８ｇのパルプが得られた。
【００７０】
実施例２０−本発明の方法（リグノセルロースの触媒的分画）
機械式撹拌機を備えた２５０ｍＬのオートクレーブ中で、サトウキビの絞りかす（６〜７ｇ、２ｍｍペレット）及び骨格Ｎｉ触媒（１０ｇ、ラネーＮｉ  ２８００スラリー、Ｓｉｇｍａ  Ａｌｄｒｉｃｈ）を、１４０ｍＬの２−ＰｒＯＨ：ＭｅＯＨ（１０：１、ｖ／ｖ）の溶液中に懸濁した。その懸濁液を、１時間以内に機械的撹拌下で２５℃から１８０℃に加熱した。該懸濁液を、自己発生圧下で、１８０℃で３時間処理した。引き続いて、その混合物を放置して室温に冷却した。木材繊維（パルプ）をろ別後、赤褐色の溶液が得られた。回転蒸発器（ｒｏｔｏｅｖａｐｏｒａｔｏｒ）を使って溶媒を６０℃で除去した。溶媒を除去した後、茶色のオイル（非熱分解バイオオイル）が得られた。また一方で、パルプをアセトンで洗浄し、それから真空蒸発下で乾燥させた。６．２ｇのサトウキビの絞りかすから、１．６ｇの非熱分解バイオオイル及び４．４ｇのパルプが得られた（表１、エントリー１４）。
【００７１】
実施例２１−パルプ及びポプラ材の酵素加水分解
０．１モルＬ−１のアセテートバッファ中に分散させた基質の懸濁物１重量％（乾燥ベース）（１００ｍＬ、ｐＨ４．５）を含む、ジャケット付きリアクター（１５０ｍＬ）中で酵素による糖化を行った。混合物を、４５℃で撹拌した。Ｃｅｌｌｕｃｌａｓｔ（登録商標）（０．５ｍＬ、３５０Ｕ、水溶液、Ｔ．  ｒｅｅｓｅｉ，  ＥＣ  ３．２．１．４、Ｓｉｇｍａ）を該懸濁液中に添加することによって反応を開始した。所定の時点において、反応混合物のアリコート（一定分量）を取り出した。該試料は直ぐに１０分間１００℃で加熱して、酵素調合物を不活性化した。次に、それらを遠心分画し、そしてろ過した。ＨＰＬＣにより、グルコースの形成を測定した。典型的に、それからろ別した試料を、カラムＮｕｃｌｅｏｇｅｌ  Ｉｏｎ  ３００  ＯＡ（Ｍａｃｈｅｒｅｙ−Ｎａｇｅｌ）を備えたＨＰＬＣ（Ｐｅｒｋｉｎ  Ｅｌｍｅｒ  Ｓｅｒｉｅｓ  ２００）で分析した。分析条件：移動相：Ｈ２ＳＯ４  ５ｍＭ；流量：０．５ｍＬ／分；背圧：６２バール；温度：８０℃。結果を図４に示す。
【００７２】
生成物の分析
パルプ及び出発材料の湿度の測定を、熱てんびん（Ｏｈａｕｓ  ＭＢ２５）で行った。典型的に、試料（２〜３ｇ）を１０５℃以下で１０分間加熱した。湿度は、１０分後の重量損失として決定した。灰分の測定のために、約１００ｍｇの炭水化物画分又は出発材料を石英るつぼに配置した。それからそのるつぼを、オーブン中に置き、そして室温から４５０℃に、１時間で；４５０℃〜７５０℃に２時間で加熱し；７５０℃でさらに２時間加熱した。その後、るつぼを室温に冷却し、そして計量した。上記の処理後に残った残滓を灰分と見なした。それぞれの試料についてこの分析を４回繰り返した。
【００７３】
グルカン、キシラン及び元素分析の観点で、パルプ及び出発材料の組成は、リグニン分析と同じ手順に従った。次の粉砕プログラムにしたがって、冷凍粉砕（ＣｒｙｏＭｉｌｌ  Ｒｅｔｓｃｈ）によりパルプ及び出発材料を粉砕した：予備冷却１０分、５ｓ−１；粉砕５分、２０ｓ−１。それから、硫酸溶液７２％ｖ／ｖ（０．５ｍＬ）を加え、３８℃で５分間撹拌することによって、粉砕した試料（５０ｍｇ）を糖化した。この時間後、蒸留水（１０ｍＬ）を混合物に添加して、１３０℃で１．５時間、この糖化を遂行した。それからろ別した試料を、カラムＮｕｃｌｅｏｇｅｌ  Ｉｏｎ  ３００  ＯＡ（Ｍａｃｈｅｒｅｙ−Ｎａｇｅｌ）を備えたＨＰＬＣ（Ｐｅｒｋｉｎ  Ｅｌｍｅｒ  Ｓｅｒｉｅｓ  ２００）で分析した。分析条件：移動相：Ｈ２ＳＯ４  ５ｍＭ；流量：０．５ｍＬ／分；背圧：６２バール；温度：８０℃。Ｋｌａｓｏｎリグニンの含有量を測定するために、上述した糖化手順を、１０倍の規模で行った。１３０℃で１．５時間糖化した後、残滓（Ｋｌａｓｏｎリグニン）を膜（１μｍ、Ｍｉｌｌｉｐｏｒｅ）によってろ別し、その固形物を中和のｐＨになるまで蒸留水で洗浄した。最後に、その固形物を６０℃で１〜２日間乾燥させた。この乾燥した固形物の重量を、パルプ又は出発材料中の残滓のＫｌａｓｏｎリグニンと見なした。結果を表３に要約して示す。
【００７４】
非熱分解バイオオイルのＧＣ×ＧＣ分析
ＧＣ−ＭＳ−ＦＩＤ  ２０１０  Ｐｌｕｓ  （Ｓｈｉｍａｄｚｕ）においてＺＸ１  ｔｈｅｒｍａｌ  ｍｏｄｕｌａｔｉｏｎ  ｓｙｓｔｅｍ  （Ｚｏｅｘ）を備えた２Ｄ  ＧＣ×ＧＣ−ＭＳ  （第一カラム：  Ｒｘｉ−１ｍｓ  ３０ｍ、０．２５ｍｍ  ＩＤ、ｄｆ  ０．２５μｍ；第二カラム：  ＢＰＸ５０、１ｍ、０．１５ｍｍ  ＩＤ、ｄｆ  ０．１５μｍ）  ｉｎ  ａ  ＧＣ−ＭＳ−ＦＩＤ  ２０１０  Ｐｌｕｓ  （Ｓｈｉｍａｄｚｕ）を使って反応混合物を分析した。温度プログラムは、４０℃で５分間の等温ステップで開始した。次に、温度を、４０から３００℃に、５．２℃／分で高めた。そのプログラムは、３００℃で５分間の等温ステップで終了した。包括的ＧＣ×ＧＣ分析に適用した調整は、９０００ｍｓ毎に高温ジェットパルス（４００ｍｓ）であった。２Ｄクロマトグラムを、ＧＣイメージソフトウェア（Ｚｏｅｘ）で処理した。ＭＳ  ｌｉｂｒａｒｙ  ＮＩＳＴ  ０８、ＮＩＳＴ  ０８ｓ、及びＷｉｌｅｙ  ９を使って、ＭＳスペクトルを調べることによって生成物を同定した。ＧＣ×ＧＣ−ＦＩＤイメージを使って生成物の半定量を行った。半定量の結果を表２に示す。
【００７５】
オルガノソルブリグニン及び非熱分解バイオオイルの見かけ分子量分布
ＴＨＦに、約２〜１０ｍｇの試料を溶解する。その試料溶液を、ＧＰＣカラム（４つの組合せカラム、ＴＳＫｇｅｌ  Ｓｕｐｅｒ  ＨＺ１０００（二つ）、ＨＺ２０００、ＨＺ３０００、Ｔｏｓｏｈ  Ｂｉｏｓｃｉｅｎｃｅ）を備えたＨＰＬＣ（Ｐｅｒｋｉｎ  Ｅｌｍｅｒ  Ｓｅｒｉｅｓ  ２００）で分析した。分析条件：移動相：ＴＨＦ；流量  ０．４ｍＬ／分；背圧：７１バール；温度６０℃。２３６ｎｍのダイオードアレイ検出器で検体を検出した。結果を図２に示す。
【００７６】
Ｘ線回折によりパルプの結晶化度指数を測定した（Ｓ．  Ｐａｒｋ  ｅｔ  ａｌ．によって報告されているＢｉｏｔｅｃｈｎｏｌｏｇｙ  ｆｏｒ  Ｂｉｏｆｕｅｌｓ  ２０１０，  ３：１０（非特許文献６）のように）。試料の粉末Ｘ線回折パターンは、ＳＴＯＥ  ＳＴＡＤＩＰ透過型回折計（５０ｋＶ及び４０ｍＡ）により、単色化Ｍｏ−Ｋα１線及び位置敏感型検出器を使って得た。結果を図３に示す。
【図２Ａ】
2017505300.tif 000005
【図２Ｂ】
2017505300.tif 000006
【図２Ｃ】
2017505300.tif 000007
【図２Ｄ】
2017505300.tif 000008
【図３】
2017505300.tif 000009
【図４】
2017505300.tif 000010
【図１】
2017505300.tif 000011
【手続補正書】
【提出日】平成27年11月3日(2015.11.3)
【手続補正１】
【補正対象書類名】特許請求の範囲
【補正対象項目名】全文
【補正方法】変更
【補正の内容】
【特許請求の範囲】
【請求項１】
セルロース及びヘミセルロースを含む高品質のパルプを副生成物として製造するのに加えて、非熱分解性のバイオオイルを製造するためのリグニン含有バイオマスを触媒的に分別する方法であり、該方法は、次の工程：
ａ．１３０℃〜３００℃、好ましくは１６０℃〜２６０℃、最も好ましくは１７０℃〜２４０℃の範囲の温度で、水と混和性の有機溶媒又は溶媒の混合物で、遷移金属触媒、好ましくは、骨格Ｎｉ触媒の存在下で、外部から供給された分子の水素の不存在下で、自己生成圧下で、反応容器中で０．０１〜８時間の反応時間、好ましくは粒状のリグノセルロース材料を処理する工程、
ｂ．該反応混合物から、好ましくは、磁力を使って該触媒を取り除く工程、
ｃ．該反応混合物をろ過して、粗製の非熱分解バイオオイルをパルプから分画する工程、及び、任意に、
ｄ．ろ液から溶媒系を取り除いて、その非熱分解バイオオイルを濃縮する工程、
を含み、
その際、該遷移金属が、０．００１〜１０の触媒−基質の重量比で使用される、上記の方法。
【請求項２】
前記リグニン含有材料が、ハードウッド、ソフトウッド、わら、サトウキビの絞りかす、多年性牧草の草及び作物残滓のようなリグノセルロース材料である、請求項１に記載の方法。
【請求項３】
前記溶媒系が、１〜６個の炭素原子を有する低級脂肪族アルコールと水との好ましい（ｗａｔｅｒｐｒｅｆｅｒａｂｌｙ）溶媒混合物であり、ｖ／ｖ比が９９．９／０．１〜０．１／９９．９、好ましくは、１０／９０〜９０／１０、最も好ましくは２０／８０〜８０／２０のアルコール／水の溶液である、請求項１又は２に記載の方法。
【請求項４】
前記溶媒系が、２−ＰｒＯＨ、２−ブタノール、シクロヘキサノールのような二級アルコールと、水との溶媒混合物、好ましくは、ｖ／ｖ比が８０／２０〜２０／８０のアルコール／水溶液である、請求項１〜３のいずれか一つに記載の方法。
【請求項５】
前記溶媒系が、１〜１０個の炭素原子を有する脂肪族又は芳香族ケトン、２〜１０個の炭素原子を有するエーテル、シクロヘキサノール、環状エーテル、好ましくは、テトラヒドロフラン、メチルテトラヒドロフラン又はジオキサン、及びエステル、好ましくは酢酸エチル及び酢酸メチルのような少なくとも一つのさらなる溶媒を、得られる非熱分解バイオオイル中のフェノール含有量を調節するための改質剤として溶媒画分中に追加的に含む、請求項１〜４のいずれか一つに記載の方法。
【請求項６】
第二アルコール又はそれの混合物及び最終的に水も含む溶媒混合物中における前記改質剤の体積割合が、０．１〜９９．９％、好ましくは１〜９５％、最も好ましくは５〜７０％である、請求項５に記載の方法。
【請求項７】
前記金属触媒が、骨格遷移金属触媒又は担持遷移金属触媒又は混合物、好ましくは、骨格ニッケル、鉄、コバルト又は銅触媒、又はそれらの混合物である、請求項１〜６のいずれか一つに記載の方法。
【請求項８】
前記金蔵が、ニッケル、鉄、コバルト、銅、ルテニウム、パラジウム、ロジウム、オスミウム、イリジウム、レニウム、又はそれらの混合物、好ましくは、ニッケル、鉄、コバルト、ルテニウム、銅又はそれらいずれかの混合物から選択される、請求項７に記載の方法。
【請求項９】
前記触媒が、金属官能性及び酸位を含む二官能性の固体であり、該酸位が、好ましくは、酸性のブレンステッド官能性又はルイス官能性又は両方を有する官能性部位である、請求項１〜８のいずれか一つに記載の方法。
【請求項１０】
前記触媒が、０．０１〜５、より好ましくは０．０５〜２の触媒−基質の重量比で使用される、請求項１〜９のいずれか一つに記載の方法。
【国際調査報告】
2017505300.tif 000012
2017505300.tif 000013